(57)【要約】少なくとも１つの合成ポリマー繊維状不織布層が水性接着剤を使用して第２層に接着接合されている多層不織布シート構造体が開示される。不織布層は速い乾燥時間を与えるために選択される。多層不織布シート構造体は医療服に有用である。
2006520710.tif 000002
【特許請求の範囲】
【請求項１】
（ａ）内面および外面ならびに少なくとも約１５ｃｍの静水頭を有するスパンボンド不織布層であって、１０ミクロン未満の平均繊維径を有し、スパンボンド繊維の表面が少なくとも約２５ダイン／ｃｍの表面張力を有するポリマーを含んでなる連続スパンボンド繊維を含んでなるスパンボンド不織布層と、
（ｂ）不織布、編布、織布、およびフィルムよりなる群から選択される、内面および外面を有する第２層と、
（ｃ）該スパンボンド層と該第２層の内面の少なくとも一部分を接着させるポリマー接着剤であって、水性の接着剤組成物に由来するポリマー接着剤と
を含んでなる多層不織布シート。
【請求項２】
スパンボンド繊維が約８ミクロン以下の平均繊維径を有する請求項１に記載の多層不織布シート。
【請求項３】
少なくとも約２５ダイン／ｃｍの表面張力を有するポリマーがポリオレフィン、ポリエステル、ポリアミド、ポリスチレン、ならびにそれらのブレンドおよび共重合体よりなる群から選択される請求項１に記載の多層不織布シート。
【請求項４】
少なくとも約２５ダイン／ｃｍの表面張力を有するポリマーがポリエステル共重合体およびポリエチレンよりなる群から選択される請求項３に記載の多層不織布シート。
【請求項５】
少なくとも約２５ダイン／ｃｍの表面張力を有するポリマーがポリ（エチレンテレフタレート）共重合体である請求項４に記載の多層不織布シート。
【請求項６】
ポリ（エチレンテレフタレート）共重合体がイソフタル酸で変性されたポリ（エチレンテレフタレート）および１，４−シクロヘキサンジメタノールで変性されたポリ（エチレンテレフタレート）よりなる群から選択される請求項５に記載の多層不織布シート。
【請求項７】
スパンボンド繊維が、シースが少なくとも２５ダイン／ｃｍの表面張力を有するポリマーを含んでなるシース−コア多成分繊維である請求項４に記載の多層不織布シート。
【請求項８】
コアがポリエステルを含んでなる請求項７に記載の多層不織布シート。
【請求項９】
コアがポリ（エチレンテレフタレート）を含んでなる請求項８に記載の多層不織布シート。
【請求項１０】
第２層が不織布を含んでなる請求項１または４のいずれかに記載の多層シート。
【請求項１１】
第２層がスパンボンド布および少なくとも１つのメルトブローン層と少なくとも１つのスパンボンド層とを含んでなる不織布よりなる群から選択される不織布を含んでなる請求項１０に記載の多層シート。
【請求項１２】
第２層が、スパンボンド繊維の表面が少なくとも約２５ダイン／ｃｍの表面張力を有するポリマーを含んでなる連続スパンボンド繊維を含んでなるスパンボンド不織布層を含んでなる請求項１１に記載の多層シート。
【請求項１３】
（ａ）内面および外面を有する第１スパンボンド−メルトブローン−スパンボンド不織布を含んでなる第１層であって、該メルトブローン層がメルトブローン繊維を含んでなり、該メルトブローン繊維の表面が少なくとも約２５ダイン／ｃｍの表面張力を有する第１
ポリマー成分を含んでなる第１層と、
（ｂ）不織布、編布、織布、およびフィルムよりなる群から選択される、内面および外面を有する第２層と、
（ｃ）該第１層と該第２層の内面の少なくとも一部分を接着させるポリマー接着剤であって、水性の接着剤組成物に由来するポリマー接着剤と
を含んでなる多層不織布シート。
【請求項１４】
第１ポリマー成分がポリエチレンを含んでなる請求項１３に記載の多層不織布シート。
【請求項１５】
第１ポリマー成分が少なくとも約４０ダイン／ｃｍの表面張力を有する請求項１３に記載の多層不織布シート。
【請求項１６】
第１ポリマー成分がポリエステルを含んでなる請求項１５に記載の多層不織布シート。
【請求項１７】
メルトブローン繊維が複合繊維を含んでなる請求項１６に記載の多層不織布シート。
【請求項１８】
メルトブローン繊維がポリエチレンを含んでなる第２ポリマー成分をさらに含んでなり、かつ、ポリエステルおよびポリエチレン成分がサイド−バイ−サイド構造に配置されている請求項１７に記載の多層不織布シート。
【請求項１９】
ポリエステルがポリ（エチレンテレフタレート）を含んでなる請求項１６〜１８のいずれか１項に記載の多層不織布シート。
【請求項２０】
第１層の内面が連続スパンボンド繊維を含んでなり、該スパンボンド繊維の表面がポリオレフィン、ポリエステル、ポリアミド、ポリスチレン、ならびにそれらのブレンドおよび共重合体よりなる群から選択されるポリマーを含んでなる請求項１３または１５のいずれか１項に記載の多層不織布シート。
【請求項２１】
スパンボンド繊維の表面を含んでなるポリマーがポリエチレン、ポリエステル、ならびにそれらのブレンドおよび共重合体よりなる群から選択される請求項２０に記載の多層不織布シート。
【請求項２２】
第２層が不織布である請求項１３または１５のいずれか１項に記載の多層不織布シート。
【請求項２３】
第２層が第２スパンボンド−メルトブローン−スパンボンド不織布を含んでなる請求項２２に記載の多層不織布シート。
【請求項２４】
第２スパンボンド−メルトブローン−スパンボンド不織布が第１スパンボンド−メルトブローン−スパンボンド不織布と同じものである請求項２３に記載の多層不織布シート。
【請求項２５】
第２層がスパンレース布を含んでなる請求項２２に記載の多層不織布シート。
【請求項２６】
接着剤層が不連続パターンのポリマー接着剤を含んでなる請求項１３に記載の多層不織布シート。
【請求項２７】
ポリマー接着剤が層の少なくとも１つの外周に塗布されている請求項１３に記載の多層不織布シート。
【請求項２８】
ベースシート材料と少なくとも１つの多層ゾーンとを含んでなり、該多層ゾーンが水性
接着剤組成物由来のポリマー接着剤によって該ベースシートに接着された第１スパンボンド−メルトブローン−スパンボンド不織布を含んでなる医療服であって、該メルトブローン層が少なくとも約２５ダイン／ｃｍの表面張力を有する第１ポリマー成分を含んでなる表面を有するメルトブローン繊維を含んでなる医療服。
【請求項２９】
第１ポリマー成分がポリエチレンを含んでなる請求項２８に記載の医療服。
【請求項３０】
第１ポリマー成分が少なくとも約４０ダイン／ｃｍの表面張力を有する請求項２８に記載の医療服。
【請求項３１】
第１ポリマー成分がポリ（エチレンテレフタレート）およびポリ（エチレンテレフタレート）の共重合体よりなる群から選択される請求項３０に記載の医療服。
【請求項３２】
メルトブローン繊維の表面が第２ポリマー成分をさらに含んでなる請求項２８に記載の医療服。
【請求項３３】
第１ポリマー成分がポリエチレンを含んでなり、かつ、第２ポリマー成分がポリエステルを含んでなる請求項３２に記載の医療服。
【請求項３４】
ポリエステルがポリ（エチレンテレフタレート）であり、かつ、第１および第２ポリマー成分がサイド−バイ−サイド構造に配置されている請求項３３に記載の医療服。
【請求項３５】
ベースシートが第２スパンボンド−メルトブローン−スパンボンド不織布を含んでなる請求項３４に記載の医療服。
【請求項３６】
第１および第２スパンボンド−メルトブローン−スパンボンド不織布がポリマー接着剤組成物によって接着される前にフルオロケミカルでそれぞれ処理される請求項３５に記載の医療服。
【請求項３７】
第１および第２スパンボンド−メルトブローン−スパンボンド不織布が同じものである請求項３６に記載の医療服。
【請求項３８】
ベースシート材料と少なくとも１つの多層ゾーンとを含んでなり、該多層ゾーンが水性接着剤組成物由来のポリマー接着剤によって該ベースシートに接着されたスパンボンド不織布を含んでなる医療服であって、該スパンボンド不織布が少なくとも約１５ｃｍの静水頭を有し、かつ、１０ミクロン未満の平均繊維径を有する連続スパンボンド繊維を含んでなり、該スパンボンド繊維の表面が少なくとも約２５ダイン／ｃｍの表面張力を有するポリマーを含んでなる医療服。
【請求項３９】
少なくとも２５ダイン／ｃｍの表面張力を含んでなるポリマーがポリエチレンおよびポリエステル共重合体よりなる群から選択される請求項３８に記載の医療服。
【請求項４０】
スパンボンド繊維が、ポリエチレン・シース／ポリエステル・コア繊維およびポリエステル共重合体シース／ポリエステル・コア繊維よりなる群から選択される多成分シース／コア繊維を含んでなる請求項３９に記載の医療服。
【請求項４１】
スパンボンド繊維がポリ（エチレンテレフタレート）共重合体シース／ポリ（エチレンテレフタレート）コア繊維を含んでなる請求項４０に記載の医療服。
【請求項４２】
（ａ）内面および外面を有するスパンボンド−メルトブローン−スパンボンド不織布を
含んでなる第１層であって、該メルトブローン層がメルトブローン繊維を含んでなり、該メルトブローン繊維の表面が少なくとも約２５ダイン／ｃｍの表面張力を有する第１ポリマー成分を含んでなる第１層を提供し、
（ｂ）不織布、編布、織布、およびフィルムよりなる群から選択される、内面および外面を有する第２層を提供し、
（ｃ）該第１層の内面または第２層の内面の少なくとも１つの少なくとも一部分に水性接着剤組成物を塗布し、そして
（ｄ）該第１層の内面側と該第２層の内面側とを接触させて該表面を接着させる
ことを含んでなる多層接着接合不織布シートの形成方法。
【請求項４３】
第１ポリマー成分が少なくとも約４０ダイン／ｃｍの表面張力を有する請求項４２に記載の方法。
【請求項４４】
第１ポリマー成分がポリエチレンを含んでなり、かつ、メルトブローン繊維が該第１ポリマー成分とサイド−バイ−サイド構造に配置されたポリ（エチレンテレフタレート）を含んでなる第２ポリマー成分をさらに含んでなる請求項４２に記載の方法。
【請求項４５】
多層接着接合不織布シートを約１５℃〜３０℃の温度で乾燥する工程をさらに含んでなる請求項４２に記載の方法。
【請求項４６】
（ａ）少なくとも約１５ｃｍの静水頭を有し、かつ、１０ミクロン未満の平均繊維径を有する連続スパンボンド繊維を含んでなるスパンボンド不織布層であって、該スパンボンド繊維の表面が少なくとも約２５ダイン／ｃｍの表面張力を有するポリマーを含んでなり、かつ、内面および外面を有するスパンボンド不織布層を提供し、
（ｂ）不織布、編布、織布、およびフィルムよりなる群から選択される、内面および外面を有する第２層を提供し、
（ｃ）該第１層の内面または第２層の内面の少なくとも１つの少なくとも一部分に水性接着剤組成物を塗布し、そして
（ｄ）該スパンボンド不織布層の内面側と該第２層の内面側とを接触させて該表面を接着させる
ことを含んでなる多層接着接合不織布の形成方法。
【発明の詳細な説明】
【背景技術】
【０００１】
接着接合多層不織布シート構造体は、医療服をはじめとする様々な最終用途のために当該技術分野で公知である。例えば、クレンショウ（Ｃｒｅｎｓｈａｗ）らの特許文献１は、柔軟なラテックス・バインダー材料を使用して組織層のような第２不織布材料に接合された第１不織布材料、例えばスパンボンド不織布を含んでなる２層不織布を記載している。ラテックス・バインダーは乾燥され、加熱ロールを用いて硬化される。
【０００２】
多層ゾーン付き手術着のような医療服は、手術着のフロントおよび手術着袖のより低い部分のような、流体との接触が起こる可能性の最も高い手術着の区域に強化層を接着させることによって通常形成される。多層ゾーンは、高められた着心地の良さのために全面的に高度の通気性を維持しながら、液体希釈汚染物質が衣服布を通過しないことを確実にするための追加保護を提供する。
【０００３】
ゾーン化医療服の製造のために使用される不織布材料には、ポリプロピレン・スパンボンド−メルトブローン−スパンボンド（ＳＭＳ）不織布およびソンタラ（Ｓｏｎｔａｒａ）（登録商標）スパンレースポリエステル／木材パルプ不織布（デラウェア州ウィルミントンのイー・アイ・デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ，Ｗｉｌｍｉｎｇｔｏｎ，ＤＥ）によって製造される）のような水流交絡布が含まれる。例えば、医療服の製造では、強化層が指定場所でカット布のパターンピース上へ接着されて最終衣服の構築で使用されるであろう強化ゾーンを有するパターンピースを形成する。同一の強化布ピースは一般にパイルに積み重ねられ、引き続き強化布ピースのパイルは、２つもしくはそれ以上の異なるまたは同じパターンピースを接合して最終衣服を形成するようなさらなる加工のために別の場所に移される。強化層が基層にしっかりと接合していない場合、層はパイルに積み重ねられているが、層は相対的に移動することができる。これは、強化層が基布上のおよび最終衣服での所望の場所と一致しない結果をもたらし、かつまた、強化層が元々配置されていた接着剤の輪郭を残す。
【０００４】
スパンレース布の層が水性接着剤を使用してスパンレース布の第２層に接合されてゾーン化手術着の製造でのような多層不織布シート構造体を形成する場合、接合された層が相対的に移動せずに多層不織布シートをさらに加工できるように層間の接合強度は急速に増加する。一方、強化されたゾーンが水性接着剤を使用してポリプロピレンＳＭＳ布のピースをポリプロピレンＳＭＳ基布に接合することによって形成されるゾーン化医療服の製造にポリプロピレンＳＭＳ材料が使用される場合、多層ポリプロピレン不織布シートでの層間の接合強度はより徐々に増加し、より長い乾燥時間または乾燥を加速するための熱の使用を必要とすることが分かった。
【０００５】
【特許文献１】米国特許第４，５８８，４５７号明細書
【発明の開示】
【発明が解決しようとする課題】
【０００６】
加熱乾燥工程なしに、従って製造時間およびコストを削減して、水性接着剤組成物で別の層に接合した後急速に高い接合強度を構築する、医療服の製造に好適な布を求める要求が当該技術分野には残っている。
【課題を解決するための手段】
【０００７】
第１の実施形態では、本発明は（ａ）１０ミクロン未満の平均繊維径を有する連続スパ
ンボンド繊維を含んでなる、少なくとも約１５ｃｍの静水頭を有するスパンボンド不織布層であって、スパンボンド繊維の表面が少なくとも約２５ダイン／ｃｍの表面張力を有するポリマーを含んでなり、内面および外面を有するスパンボンド不織布層と、（ｂ）不織布、編布、織布、およびフィルムよりなる群から選択される、内面および外面を有する第２層とを含んでなり、（ｃ）スパンボンド層と第２層の内面の少なくとも一部分を接着させるポリマー接着剤であって、水性の接着剤組成物に由来するポリマー接着剤で接着されている多層不織布シートに関する。
【０００８】
別の実施形態では、本発明は（ａ）内面および外面を有するスパンボンド−メルトブローン−スパンボンド不織布を含んでなる第１層であって、メルトブローン層がメルトブローン繊維を含んでなり、メルトブローン繊維の表面が少なくとも約２５ダイン／ｃｍの表面張力を有するポリマー成分を含んでなる第１層と、（ｂ）不織布、編布、織布、およびフィルムよりなる群から選択される、内面および外面を有する第２層とを含んでなり、（ｃ）第１層と第２層の内面の少なくとも一部分を接着させるポリマー接着剤であって、水性の接着剤組成物に由来するポリマー接着剤で接着されている多層不織布シートに関する。
【０００９】
本発明の別の実施形態は、ベースシート材料および少なくとも１つの多層ゾーンを含んでなり、多層ゾーンが水性接着剤組成物由来のポリマー接着剤によってベースシートに接着された、少なくとも約１５ｃｍの静水頭を有し、かつ、１０ミクロン未満の平均繊維径を有する連続スパンボンド繊維を含んでなるスパンボンド不織布を含んでなる医療服であって、スパンボンド繊維の表面が少なくとも約２５ダイン／ｃｍの表面張力を有するポリマーを含んでなる医療服に関する。
【００１０】
本発明の別の実施形態は、ベースシート材料および少なくとも１つの多層ゾーンを含んでなり、多層ゾーンが水性接着剤組成物由来のポリマー接着剤によってベースシートに接着されたスパンボンド−メルトブローン−スパンボンド不織布を含んでなる医療服であって、メルトブローン層が少なくとも約２５ダイン／ｃｍの表面張力を有する第１ポリマー成分を含んでなる表面を有するメルトブローン繊維を含んでなる医療服に関する。
【００１１】
本発明の別の実施形態は（ａ）少なくとも約１５ｃｍの静水頭を有し、かつ、１０ミクロン未満の平均繊維径を有する連続スパンボンド繊維を含んでなるスパンボンド不織布層であって、スパンボンド繊維の表面が少なくとも約２５ダイン／ｃｍの表面張力を有するポリマーを含んでなり、内面および外面を有するスパンボンド不織布層を提供し、（ｂ）不織布、編布、織布、およびフィルムよりなる群から選択される、内面および外面を有する第２層を提供し、（ｃ）第１層の内面の１つの少なくとも一部分または第２層の内面に水性接着剤組成物を塗布し、そして（ｄ）スパンボンド不織布層の内面側と第２層の内面側とを接触させて表面を接着させることを含んでなる多層接着接合不織布シートの形成方法に関する。
【００１２】
本発明の別の実施形態は（ａ）内面および外面を有するスパンボンド−メルトブローン−スパンボンド不織布を含んでなる第１層であって、メルトブローン層がメルトブローン繊維を含んでなり、メルトブローン繊維の表面が少なくとも約２５ダイン／ｃｍの表面張力を有するポリマーを含んでなる第１層を提供し、（ｂ）不織布、編布、織布、およびフィルムよりなる群から選択される、内面および外面を有する第２層を提供し、（ｃ）第１層の内面の１つの少なくとも一部分または第２層の内面に水性接着剤組成物を塗布し、そして（ｄ）第１層の内面側と第２層の内面側とを接触させて表面を接着させることを含んでなる多層接着接合不織布シートの形成方法に関する。
【発明を実施するための最良の形態】
【００１３】
スパンボンドまたはＳＭＳ布の層がゾーン化手術着の製造におけるようにスパンボンド、ＳＭＳ布の層または他のシート様層に接合されて多層不織布シート構造体を形成する場合、多層不織布シートを、接合された層が相対的に移動することなくさらに加工することができるように層間の接合強度が急速に増加するならば有利であろう。
【００１４】
本発明は、少なくとも第１および第２シート層を含んでなる多層不織布シートであって、第１層がその少なくとも１つの表面上にスパンボンド繊維を含んでなる不織布を含んでなる多層不織布シートに関する。第１および第２層は、スパンボンド繊維層を接着剤組成物と接触させて、水性接着剤組成物に由来するポリマー接着剤によって接合される。本発明の多層接着接合シート構造体は、周囲条件下で短い乾燥時間後に、当該技術分野で公知のある種の他の接着接合多層シート構造体より高い接合強度を持つようになる。
【００１５】
本発明によれば、多層不織布シート構造体は、その少なくとも１つの表面上にスパンボンド繊維を含んでなる不織布を水性接着剤を使用して第２層に接合することによって製造される。スパンボンド繊維の表面は少なくとも約２５ダイン／ｃｍの表面張力を有するポリマーを含んでなる。スパンボンド布は、多層不織布シートを形成する前にフルオロケミカル組成物で処理することができる。一実施形態では、不織布層は、メルトブローン繊維の表面が少なくとも約２５ダイン／ｃｍの表面張力を有するポリマーを含んでなるスパンボンド−メルトブローン−スパンボンド複合不織布である。
【００１６】
用語「ポリオレフィン」は本明細書で用いるところでは、ホモポリマー、共重合体、および少なくとも５０重量パーセントの不飽和炭化水素モノマーから製造されたポリマーのブレンドを意味することを意図される。ポリオレフィンの例には、ポリエチレン、ポリプロピレン、ポリ（４−メチルペンテン−１）、ポリスチレン、およびそれらの共重合体が挙げられる。
【００１７】
用語「ポリエチレン」（ＰＥ）は本明細書で用いるところではエチレンのホモポリマーだけでなく、繰り返し単位の少なくとも８５％がエチレン単位である共重合体をも包含することを意図される。
【００１８】
用語「ポリプロピレン」（ＰＰ）は本明細書で用いるところではプロピレンのホモポリマーだけでなく、繰り返し単位の少なくとも８５％がプロピレン単位である共重合体をも包含することを意図される。
【００１９】
用語「線状低密度ポリエチレン」（ＬＬＤＰＥ）は本明細書で用いるところでは約０．９５５ｇ／ｃｍ３未満、好ましくは０．９１ｇ／ｃｍ３〜０．９５ｇ／ｃｍ３の範囲、より好ましくは０．９２ｇ／ｃｍ３〜０．９５ｇ／ｃｍ３の範囲の密度を有する線状のエチレン／α−オレフィン共重合体を意味する。線状低密度ポリエチレンは、エチレンを、α−オレフィン分子当たり３〜１２個の炭素、好ましくはα−オレフィン分子当たり４〜８個の炭素を有する少量のアルファ，ベータ−エチレン系不飽和アルケンコモノマー（α−オレフィン）と共重合させることによって製造される。ＬＬＤＰＥを製造するためにエチレンと共重合させることができるアルファ−オレフィンには、プロピレン、１−ブテン、１−ペンテン、１−ヘキセン、１−オクテン、１−デセン、またはそれらの混合物が含まれる。好ましくは、α−オレフィンは１−ヘキセンまたは１−オクテンである。
【００２０】
用語「高密度ポリエチレン」（ＨＤＰＥ）は本明細書で用いるところでは少なくとも約０．９４ｇ／ｃｍ３、好ましくは約０．９４ｇ／ｃｍ３〜約０．９６５ｇ／ｃｍ３の範囲の密度を有するポリエチレンホモポリマーを意味する。
【００２１】
用語「ポリエステル」は本明細書で用いるところでは繰り返し単位の少なくとも８５％
がエステル単位の形成によって生み出された結合を持ったジカルボン酸とジヒドロキシアルコールとの縮合生成物であるポリマーを包含することを意図される。これには、芳香族、脂肪族、飽和、および不飽和のジ酸およびジアルコールが含まれる。用語「ポリエステル」には本明細書で用いるところでは共重合体（ブロック、グラフト、ランダムおよび交互共重合体のような）、それらのブレンド、および変性物もまた含まれる。ポリエステルの例には、エチレングリコールとテレフタル酸との縮合生成物であるポリ（エチレンテレフタレート）（ＰＥＴ）、および１，３−プロパンジオールとテレフタル酸との縮合生成物であるポリ（１，３−プロピレンテレフタレート）が挙げられる。
【００２２】
用語「不織布、シート、層またはウェブ」は本明細書で用いるところでは編布または織布とは対照的に、特定可能なパターンなしに平面材料を形成するためにランダムに置かれている個々の繊維、フィラメント、またはスレッドの構造体を意味する。不織布の例には、メルトブローンウェブ、スパンボンドウェブ、カードウェブ、エアレイドウェブ、ならびに１つもしくはそれ以上の不織布層を含んでなるウェット−レイドウェブおよび複合ウェブが挙げられる。
【００２３】
用語「多層不織布シート」は本明細書で用いるところでは少なくとも第１層が不織布である少なくとも第１および第２シート層を含んでなる多層構造体を意味する。第２層は不織布（第１層と同じかかまたはそれとは異なる）、織布、編布、またはフィルムであることができる。用語「多層接着接合不織布シート」は、第１層が水性接着剤組成物に由来するポリマー接着剤の層によって第２層に接合されている多層不織布シートを意味する。多層接着接合不織布シートは、例えば多層接着接合ゾーンが物品の部分上に形成される場合には物品の一部を含んでなってもよい。あるいはまた、物品は専ら多層接着接合不織布シートから製造することができる。
【００２４】
用語「メルトブローン繊維」は本明細書で用いるところでは、溶融加工可能なポリマーを複数の毛細管を通して溶融流れとして高速ガス（例えば空気）流れ中へ押し出すことを含んでなるメルトブローによって形成される繊維を意味する。高速ガス流れは溶融した熱可塑性ポリマー材料を繊維化してそれらの直径を小さくし、約０．５〜１０マイクロメートルの直径を有するメルトブローン繊維を形成する。メルトブローン繊維は一般に不連続繊維であるが、また連続であることもできる。高速ガス流れによって運ばれたメルトブローン繊維は一般に収集面上に沈積されてランダムに分散した繊維のメルトブローンウェブを形成する。
【００２５】
用語「スパンボンド」繊維は本明細書で用いるところでは紡糸口金の複数の細かい、通常円形の毛細管から溶融した熱可塑性ポリマー材料を繊維として押し出し、押し出された繊維の直径を次に延伸によって急速に小さくし、次に繊維を急冷することによって形成される繊維を意味する。卵形、多葉状などのような他の繊維断面形状もまた用いることができる。スパンボンド繊維は一般に連続であり、約５マイクロメートルより大きい平均直径を有する。スパンボンド不織布またはウェブは、小孔のあるスクリーンまたはベルトのような収集面上にスパンボンド繊維をランダムに置くことによって形成される。スパンボンドウェブは一般に、ホット−ロールカレンダー加工によるまたはウェブを高圧で飽和水蒸気室を通過させることによるような当該技術分野で公知の方法によって接合される。例えば、ウェブはスパンボンド布の端から端まで置かれた複数の熱接合点で熱点接合することができる。
【００２６】
用語「スパンレース布」は本明細書で用いるところではバインダーなしである強い布を提供するためにウェブ中の繊維を絡ませることによって製造される不織布を意味する。例えば、スパンレース布は、メッシュスクリーンのような多孔質支持体上に繊維の不織ウェブを支持し、水圧ニードリング法におけるように、支持されたウェブを水ジェットの下を
通過させることによって製造することができる。繊維は繰り返しパターンで絡ませることができる。
【００２７】
用語「スパンボンド−メルトブローン−スパンボンド不織布」（ＳＭＳ）は本明細書で用いるところでは２つのスパンボンド層の間に挟まれ、それらに接合されたメルトブローン繊維のウェブを含んでなる複合不織布を意味する。ＳＭＳ不織布は、移動する多孔質の収集面上に、順次、スパンボンド繊維の第１層、メルトブローン繊維の層、およびスパンボンド繊維の第２層を沈積させることによってインラインで形成することができる。集められた層は、加熱するまたは加熱しないことができ、平滑であるまたは模様付きであることができる２つのロール間に形成されたニップを通過させることによって接合することができる。あるいはまた、個々のスパンボンドおよびメルトブローン層を、あらかじめ形成させ、場合により接合し、例えば布を巻取ロールに巻き取るなど、個々に集めることができる。個々の層は、しばらく経って層にすることによってアセンブルし、接合してＳＭＳ不織布を形成することができる。追加のスパンボンドおよび／またはメルトブローン層をＳＭＳ布、例えばスパンボンド−メルトブローン−メルトブローン−スパンボンドなどに組み入れることができる。あるいはまた、スパンボンド布の単一層およびメルトブローン布の単一層を用いてスパンボンド−メルトブローン布を形成することができる。
【００２８】
用語「多成分繊維」は本明細書で用いるところでは単繊維を形成するために共に紡糸された少なくとも２つの別個のポリマー成分よりなる任意の繊維を意味する。少なくとも２つのポリマー成分は、多成分繊維の断面の端から端まで別個の実質的に一定に置かれたゾーンに好ましくは配置され、繊維の長さに沿って実質的に連続して伸びる。好ましくは多成分繊維は、２つの別個のポリマーから製造されている複合繊維である。複合繊維は当該技術分野では公知であり、ポリマー成分の１つが繊維の外側外周面上にシースを形成する第２ポリマー成分によって取り囲まれるコアを形成するシース・コア繊維と、第１ポリマー成分が第２ポリマー成分によって形成されるセグメントに隣接するセグメントを形成し、両ポリマーが繊維表面上に露出されて各セグメントが繊維の長さに沿って実質的に連続であるサイド−バイ−サイド断面とを含む。多成分繊維は、ポリマー材料の単一の均一のまたは不均一のブレンドから押し出される繊維とは区別される。しかしながら、多成分繊維を形成するために使用される別個のポリマー成分の１つもしくはそれ以上はポリマー材料のブレンドを含んでなることができる。
【００２９】
用語「水性接着剤組成物」は本明細書で用いるところでは実質的にすべて水である溶剤に分散されたまたは溶解された接着材料を含んでなる接着剤組成物を意味する。例えば、水性接着剤組成物はエマルジョンであることができる。接着材料は天然材料か合成材料かのどちらかであることができる。水性接着剤組成物は、追加の加熱工程を必要とせずに、乾燥すると、室温、例えば約１５℃〜約３０℃で一般に硬化する材料を含むために配合される。
【００３０】
本発明の多層接着接合不織布シートは、その側面の少なくとも１つ上に不織布を含んでなる第１層を、水性接着剤を使用して第２層に接合することによって製造される。第２層に接合される第１層の側面はスパンボンド繊維を含んでなる。第１および第２層は好ましくは約１０〜１００ｇ／ｍ２の坪量を有する。第１層がスパンボンド不織布である場合、スパンボンド繊維の外周面の少なくとも一部分はその少なくとも一部分に少なくとも約２５ダイン／ｃｍ（２０℃で測定された）の表面張力を有する合成ポリマーを含んでなる。より好ましくは、スパンボンド繊維の外周面の少なくとも一部分は少なくとも約３０ダイン／ｃｍの表面張力を有する合成ポリマーを含んでなる。スパンボンド繊維は２２ミクロン以下、好ましくは１９ミクロン以下である直径を好ましくは有する。第１層がスパンボンド布である一実施形態では、スパンボンド繊維は１０ミクロン未満、好ましくは約８ミクロン以下である直径を有し、かつ、スパンボンド布は少なくとも約１５ｃｍの静水頭を
有する。例えば、参照により本明細書によって援用される、ルーディシル（Ｒｕｄｉｓｉｌｌ）らの米国特許第５，８８５，９０９号明細書に記載されている不織布が第１層として使用されてもよい。スパンボンド繊維は単一成分または多成分繊維であることができる。好適なスパンボンド布の例には、シースがポリ（エチレンテレフタレート）共重合体のようなポリエステル共重合体を含んでなり、コアがポリ（エチレンテレフタレート）のようなポリエステルを含んでなるシース／コア・スパンボンド布が挙げられる。
【００３１】
少なくとも約２５ダイン／ｃｍの表面張力を有するポリマーの例には、ポリエチレンのようなポリオレフィン、ポリ（エチレンテレフタレート）またはポリ（１．３−プロピレンテレフタレート）のようなポリエステル、ポリ（ヘキサメチレンアジパミド）（ナイロン６６）またはポリ（カプロアミド）（ナイロン６）のようなポリアミド、およびポリスチレン、ならびにそれらのブレンドおよび共重合体が挙げられる。例えば、ポリエチレンは約３１ダイン／ｃｍの表面張力を有し、ポリ（エチレンテレフタレート）ホモポリマーは約４３ダイン／ｃｍの表面張力を有する。ポリプロピレンは約２０ダイン／ｃｍの表面張力を有し、それ故少なくとも約２５ダイン／ｃｍの表面張力を有するポリマー成分として好適ではない。好適なポリエチレンには、線状低密度ポリエチレン、高密度ポリエチレン、およびそれらのブレンドが含まれる。一実施形態では、スパンボンド繊維の外周面は本質的に少なくとも約２５ダイン／ｃｍの表面張力を有する１つもしくはそれ以上のポリマーよりなる。例えば、スパンボンド繊維は本質的に１つもしくはそれ以上のポリエチレンよりなることができる。あるいはまた、スパンボンド繊維はポリエチレンと約２５ダイン／ｃｍ未満の表面張力を有する別のポリマーとのブレンドを含んでなることができる。ポリマーブレンドについては、ポリマーブレンドは好ましくは少なくとも約２５ダイン／ｃｍの加重平均表面張力（容量基準）を有する。例えば、４３ダイン／ｃｍの表面張力を有する７５容量パーセント・ポリエチレンと２０ダイン／ｃｍの表面張力を有する２５容量パーセント・ポリプロピレンとを含んでなるポリマーブレンドは、０．７５（４３）＋０．２５（２０）＝３７．２５ダイン／ｃｍの加重平均表面張力を有するであろう。あるいはまた、スパンボンド繊維は、スパンボンド繊維の外周面の少なくとも一部分が少なくとも約２５ダイン／ｃｍの表面張力を有するポリマーを含んでなる多成分スパンボンド繊維であることができる。多成分スパンボンド繊維中のポリマー成分の１つもしくはそれ以上は少なくとも約２５ダイン／ｃｍの表面張力を有する第１ポリマーと第２ポリマーとのブレンドを含んでなることができる。一実施形態では、スパンボンド繊維は、２つのポリマー成分がシース／コア断面に配置されている複合繊維であって、シースが少なくとも約２５ダイン／ｃｍの表面張力を有するポリマーを含んでなる複合繊維を含んでなる。シースは本質的に少なくとも約２５ダイン／ｃｍの表面張力を有する１つもしくはそれ以上のポリマーよりなることができる。好適なコアポリマーの例には、ポリエステル、ポリアミド、およびポリプロピレンが挙げられる。例えば、スパンボンド繊維は、シースがポリエチレンを含んでなり、コアがポリエステルを含んでなるシース／コア複合繊維を含んでなることができる。
【００３２】
別の実施形態では、第１層は、ＳＭＳ不織布のメルトブローン層がメルトブローン繊維の外周面の少なくとも一部分上に少なくとも約２５ダイン／ｃｍ、好ましくは少なくとも約４０ダイン／ｃｍの表面張力を有するポリマーを含んでなるメルトブローン繊維を含んでなるスパンボンド−メルトブローン−スパンボンド不織布を含んでなることができる。メルトブローン繊維は、ポリマー成分がサイド−バイ−サイド構造に配置され、メルトブローン繊維中のポリマー成分の少なくとも１つが少なくとも約４０ダイン／ｃｍの表面張力を有する複合繊維を含んでなることができる。少なくとも約４０ダイン／ｃｍの表面張力を有する好適なポリマーの例には、ポリ（エチレンテレフタレート）、ポリ（１，３−プロピレンテレフタレート）、ポリ（１，４−ブチレンテレフタレート）のようなポリエステル、およびイソフタル酸または１，４−シクロヘキサンジメタノールで変性されたポリ（エチレンテレフタレート）のようなポリエステル共重合体が挙げられる。
【００３３】
上に記載されたメルトブローン層を含んでなるＳＭＳ不織布を使用する一実施形態では、ＳＭＳ不織布中のスパンボンド層の少なくとも１つが、その外周面の少なくとも一部分上に少なくとも約２５ダイン／ｃｍ、好ましくは少なくとも約３０ダイン／ｃｍの表面張力を有するポリマーを含んでなるスパンボンド繊維を含んでなることができる。スパンボンド層は、ポリマー成分がシース／コア断面に配置されている複合繊維であって、シースが少なくとも約２５ダイン／ｃｍの表面張力を有するポリマーを含んでなる複合繊維を含んでなることができる。シースは本質的に少なくとも約２５ダイン／ｃｍの表面張力を有する１つもしくはそれ以上のポリマーよりなることができる。
【００３４】
第１層はさらに、第１層に局所的に塗布されるまたは紡糸中に第１層のスパンボンド繊維中にメルト添加剤として組み入れることができる、フルオロケミカルを含んでなることができる。第１層がＳＭＳ布である場合、フルオロケミカル・メルト添加剤はメルトブローン繊維中に組み入れることもできる。フルオロケミカル・メルト添加剤は、例えば繊維の加熱時に繊維の表面に移動することが当該技術分野では知られている。局所フルオロケミカルが使用される場合、第１層は第２シート層に接合する前にフルオロケミカル仕上剤で局所的に処理される。フルオロケミカル仕上剤は当該技術分野で公知であり、一般にフルオロポリマーの水性エマルジョンである。フルオロケミカル仕上剤は一般に、生理食塩水、血液、アルコール、およびオイルのような手術室で普通に見いだされる水より低い表面張力を有するものをはじめとする、液体をはじく布の能力を高めるために手術着に使用される不織布に局所的に塗布される。好適なフルオロポリマーには、イー・アイ・デュポン・ドゥ・ヌムール・アンド・カンパニー（デラウェア州ウィルミントン）から入手可能なゾニール（Ｚｏｎｙｌ）（登録商標）フルオロポリマーのようなフッ素化アクリル共重合体が含まれる。フルオロケミカル仕上剤は好ましくは少なくとも約６の撥アルコール度格付けを有する第１層をもたらすのに十分なレベルで第１層に塗布される。
【００３５】
第１層がＳＭＳ不織布であって、スパンボンド繊維がシース／コア・ポリエチレン／ポリ（エチレンテレフタレート）繊維を含んでなり、かつ、メルトブローン繊維がサイド−バイ−サイド構造に配置された約２０〜９２重量パーセントの線状低密度ポリエチレンのようなポリオレフィン成分と約８０〜８重量パーセントのポリ（エチレンテレフタレート）のようなポリエステル成分とを含んでなる複合繊維であるＳＭＳ不織布である場合、約０．１３２重量％〜０．３３重量％、より好ましくは約０．２５重量％〜０．３３重量％のフルオロケミカル・レベルが許容される撥アルコール度および水衝撃格付けをもたらすことが見いだされた。これは、１００％ポリエステルＳＭＳ不織布で許容される撥アルコール度および水衝撃格付けを達成するために必要とされるフルオロケミカルの量より低い。第２層もまたフルオロケミカルを含んでなることができる。未処理ポリプロピレンおよびポリエチレン不織布は一般に２〜４の撥アルコール度格付けを有する。フルオロケミカル仕上剤は、スプレーまたは発泡塗布、キス−ロール塗布、または布を仕上剤溶液に浸漬し、引き続き例えば含浸布を２つのロール間に形成されたニップを通過させることによってなど、過剰の仕上剤を絞り出す浸漬−圧搾法のような当該技術分野で公知の方法を用いて不織布または他の層に塗布することができる。
【００３６】
本発明の多層複合不織布シートを形成する第２層は第１層と同じものかまたはそれとは異なるものであることができる。第２層はフィルム、不織布、織布、または編布であることができる。第２層がフィルムである場合、水性接着剤組成物は好ましくは第１層に塗布され、それは次にフィルム層と接触させられる。一実施形態では、第２層は実質的に第１層と同じものかまたはそれとは異なるものであることができる不織ウェブである。一実施形態では、第１および第２層の両方がＳＭＳ不織布である。かかる一実施形態では、接着材料によって接合されたスパンボンド側面は、その外周面の少なくとも一部分上に少なくとも約２５ダイン／ｃｍの表面張力を有するポリマーを含んでなるスパンボンド繊維を含
んでなり、メルトブローン繊維は、ポリマー成分がサイド−バイ−サイド構造に配置され、かつ、メルトブローン繊維中のポリマー成分の少なくとも１つが少なくとも約４０ダイン／ｃｍの表面張力を有する複合繊維を含んでなる。２つの層が水性接着剤を使用して接合されている場合にポリエステル／木材パルプ・スパンレース布に匹敵する乾燥時間を提供することが分かったＳＭＳ布は、ポリエステル／ポリエチレン・コア／シース・スパンボンド複合繊維ウェブおよびサイド−バイ−サイド・ポリエステル／ポリエチレン・メルトブローン複合繊維のウェブを含んでなる。
【００３７】
好適な水性接着剤組成物は、追加の加熱工程を必要とせずに、乾燥すると、室温、例えば約１５℃〜約３０℃で一般に硬化する材料を含むものであり、ポリ（酢酸ビニル）共重合体、例えばエチレンと酢酸ビニルとの共重合体の水性分散系またはエマルジョンを含む。かかる接着剤は多数の製造業者から商業的に入手可能である。接着材料は非架橋性または架橋性であることができる。水性接着剤は好ましくは４０〜８０重量パーセント固形分を含んでなり、接着剤組成物の残りは主として水を含んでなる。より好ましくは、水性接着剤組成物は５０〜７５重量パーセント固形分、最も好ましくは約６０〜７５重量パーセント固形分を含んでなる。粘着性付与剤、酸化防止剤／防腐剤、および粘度調整剤のような他の添加剤もまた水性接着剤組成物に含むことができる。
【００３８】
本発明の多層接着接合不織布シートは当該技術分野で公知の方法を用いて製造することができる。例えば、水性接着剤組成物は、少なくとも約２５ダイン／ｃｍの表面張力を有するポリマーを含んでなる第１層のスパンボンド側面もしくは第２層の側面、または両方に塗布され、少なくとも約２５ダイン／ｃｍの表面張力を有するポリマーを含んでなる第１層のスパンボンド側面に接着剤が接触して、接着剤層が層間に挟まれているように層を接触させることができる。水性接着剤組成物を層に塗布するために好適な方法には、スクィーズボトルもしくはチューブもしくはローラー付刃ボトルを用いる手塗り、吹き付け塗り、または塗りロール（例えばキスロール）を用いる層上への接着剤の印刷が含まれる。例えば、不連続パターンの接着剤を塗布することが望ましい場合、彫刻ロールを用いることができる。水性接着剤組成物は、層の１つまたは両方の外周に隣接する表面上に塗布することができる。同様に、接着剤は、あるパターンの接着剤として、例えば一連の線または他の不連続パターンとして層の１つまたは両方の全表面の一面に塗布することができる。あるいはまた、接着剤は層の１つまたは両方に連続層として塗布することができる。通気性が望まれる医療服のような最終用途のためには、水性接着剤組成物は好ましくは不連続様式で塗布され、接着剤被覆領域間に通気性の接着剤なしの領域を残す。経済的観点から必要なだけ少ない水性接着剤組成物を使用すること、および層が相対的に移動することなく多層接着接合不織布シートのさらなる取扱いおよび加工を可能にする値まで層の接合強度が増加するために必要とされる乾燥時間を削減することが好ましい。不十分な接着剤が使用された場合、層間の接合は不十分であろう。余りにも多くの接着剤が使用された場合、乾燥時間が長くなり得るおよび／または水性接着剤組成物が１つもしくはそれ以上のシート層にしみ込み得る。接着剤組成物が１つもしくはそれ以上の表面層にしみ込んだ場合、それは、湿った接着剤を含んでなる強化パターンピースが他の強化ピースと積み重ねられた時に隣接する強化パターンピースをくっつけるような問題を引き起こし得る。接着剤組成物が１つもしくはそれ以上のシート層にしみ込んだ場合、それは、多層接着接合不織布シートに目に見える欠陥をもたらし得る。
【００３９】
それらを接着させるために層を接触させた後、層間の接合を向上させるために圧力をかけることができ、水性接着剤組成物は乾燥される。水性接着剤は乾燥すると一般に室温で硬化するので、接着剤組成物中の水の比較的高い百分率でさえ、接合層は接着接合ポリプロピレンＳＭＳ材料のような当該技術分野における他の材料と比較して短時間後にかなりの湿潤接合強度を持つようになるので、本発明の多層接着接合不織布シートを製造する際に何の追加の加熱工程も必要とされない。本発明の多層接着接合不織布シートがさらなる
加工で取り扱われるのに十分な接合強度を達成するための周囲温度（一般に約１５℃〜約３０℃）での典型的な乾燥時間は、使用される水性接着剤組成物に依存して、約５〜７分の範囲である。これは、周囲条件下で少なくとも１５分の乾燥時間を一般に必要とするポリプロピレンＳＭＳ材料より約２倍〜３倍速い。
【００４０】
多層接着接合不織布シートは、衣服が専ら多層接着接合シートからカットされたピースからアセンブルされる医療服のような接着接合物品の製造に使用することができる。例えば、多層接着接合不織布シートは、層が実質的に完全にオーバーラップして不織布層を第２層に接合することによって製造することができ、接着接合多層不織布シートは乾燥され、巻き取られる。次にロール物品は、後の加工工程で医療服または他の物品へ二次加工することができる。
【００４１】
あるいはまた、ベースシート上で選択された区域（ゾーン）が本発明の多層接着接合不織布シートを含んでなるゾーン化医療服を製造することができる。一実施形態では、第２層として使用されるロール物品フィルムまたは布は様々なパターンピースへカットされ、それらは最終的には接合されて（例えば超音波もしくは熱接合または裁縫によって）ガウンを形成するであろう。例えば、ガウンの袖部分を形成するであろうピース、ガウンのフロントを形成するであろう胸部パネル、およびガウンのバックを形成するであろうバックパネルなどのようなパターンピースをカットすることができる。第１層（上に記載された不織布から選択される）は所望の形状／サイズへカットされ、水性接着剤組成物を使用して第２層からカットされた１つもしくはそれ以上のパターンピースに接合されて、本発明の多層接着接合不織布を含んでなるゾーンを形成する。第２層は、第１層と同じ材料であるかまたはそれとは異なることができる。あるいはまた、第１層は様々なパターンピースへカットすることができ、第２層は衣服で強化層として使用することができる。第１または第２層を含んでなる細長いピースは、接合されている表面が本発明の多層接着接合不織布材料を含んでなる接合ゾーンを形成するように、水性接着剤組成物を使用してガウンへ接合して衣服タイを形成することができる。
【００４２】
別の実施形態では、上記方法の組合せを用いて医療服を製造することができる。例えば、衣服の袖を形成するであろう布は、あらかじめ製造された本発明の多層接着接合不織布シートから専らカットすることができ、衣服の胴部の残りは別のシート材料またはゾーン化材料を含んでなることができ、ここで、衣服の胴部の残りの一部が本発明による２層の接着接合によって形成されたゾーンを含んでなる。
【００４３】
試験方法
上の説明でおよび後に続く実施例で、報告される様々な特性値および性質を測定するために次の試験方法を用いた。ＡＳＴＭは米国材料試験協会（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）を意味し、ＩＮＤＡは不織布工業会（ｔｈｅ  Ａｓｓｏｃｉａｓｔｉｏｎ  ｏｆ  ｔｈｅ  Ｎｏｎｗｏｖｅｎ  Ｆａｂｒｉｃ  Ｉｎｄｕｓｔｒｙ）を意味する。
【００４４】
接着剪断強度は、実施例に記載される接着接合多層シートの保持／設定強度の尺度として用いた。接着剪断強度は、次の試験方法を用いて時間の関数として測定した。２ピースの布を貼り合わせ、あらかじめ定めた時間間隔で試験して経時的な生強度および強度増加を明らかにした。剪断試験では、２つの４インチ幅×６インチ長さ（１０．２ｃｍ×１５．２ｃｍ）ピースの布を図１に示すように貼り合わせた。各ピースの布を、各サンプルに塗布された接着剤の量がおおよそ一定のままであることを確認するために接着剤の塗布前に秤量した。接着剤の外周２を、スクィーズボトルを用いて布ピース１上に配置し、ピースを秤量し、図１に示すように接着剤層とオーバーラップするように第２布ピース３を第１布の部分の最上部上に配置した。接着剤の外周はおおよそ４インチ×４インチ（１０．
２×１０．２ｃｍ）であり、おおよそ１６インチ（４０．６ｃｍ）の接着剤の外周を提供した。インストロン（Ｉｎｓｔｒｏｎ）クランプをサンプルの剪断中に取り付けるため２インチ（５．１ｃｍ）張出し（４ａ、４ｂ）を各ピースの布の端に残した。外周を構成する接着剤のビードの幅は用いたスクィーズボトルのサイズに依存する。異なるサイズのチップ付きの２つの異なるボトル・サイズ（１９８０６０および２６５１００、両方ともサリー・ビューティ・サプライ（Ｓａｌｌｙ  Ｂｅａｕｔｙ  Ｓｕｐｐｌｙ）から入手可能である）を実施例で用いた。２つの異なるチップ・サイズは２つの異なる量の接着剤が布上に配置されることを可能にした。小さなボトルはおおよそ０．４ｇ（０．０１ｇ／ｃｍ（量１））の重さがある接着剤の外周を生み出し、大きなボトルはおおよそ０．８ｇ（０．０２ｇ／ｃｍ（量２））の重さがある接着剤の外周を生み出した。上述したように、これは塗布の一貫性をモニターするために追跡した。不織布材料からの医療服の製造において当該技術分野で一般に行われるものと同様に、サンプルを、接着剤の外周層をカバーする布の部分の一面に手を走らせることにより圧力をかけることによって接着させた。
【００４５】
剪断試験は、５インチ（１２．７ｃｍ）のクランプ間隔で３インチ（７．６ｃｍ）クランプを備え付けたインストロン装置を用いて行った。インストロン装置の試験速度は５インチ／分（１２．７ｃｍ／分）であった。
【００４６】
異なる材料について様々な接着剤を比較するために、時間「ｔ」で測定した剪断強度（Ｓｔ）と接着剤を完全に乾燥させた時に測定した極限剪断強度（Ｓ極限、室温で２４時間の乾燥後に測定した）との比を、方程式（１）に示すような％極限強度として実施例で報告する。
％極限強度＝Ｓｔ／Ｓ極限×１００  （１）
【００４７】
追加サンプルもまた室温での６０時間の乾燥後に試験し、それは２４時間の乾燥が極限強度に達するために十分であることを確認した。％極限強度はサンプルの乾燥度の尺度である。例えば、１００％の％極限強度を有するサンプルは完全に乾燥しているであろうが、５０％の％極限強度のサンプルは半分乾燥しているに過ぎないであろう。剪断強度（Ｓｔ）を、３、６、８、１２、または２０分間乾燥させた多層サンプルについて測定した。２セットのサンプルを各乾燥時間用に調製し、結果を平均した。
【００４８】
平均繊維径は走査電子顕微鏡法によって測定した。７５繊維を測定し、結果を平均する。非円形の断面を有する繊維については、「有効径」は同じ断面積を有する仮想円形繊維の直径に等しい。用語平均繊維径が非円形断面を有する繊維について用いられる場合、平均繊維径は平均有効径であることが理解される。
【００４９】
ポリマーについての２０℃での表面張力値は、フェルジナンド・ロドリゲス（Ｆｅｒｄｉｎａｎｄ  Ｒｏｄｒｉｇｕｅｚ）著、ポリマー科学の原理（Ｐｒｉｎｃｉｐｌｅｓ  ｏｆ  Ｐｏｌｙｍｅｒ  Ｓｃｉｅｎｃｅ）、第３版、ニューヨーク、へミスフェア・パブリッシング・コーポレーション、１９８９年、３６７−３７０ページに報告されている。あるいはまた、表面張力は、ＡＳＴＭ  Ｄ７２４−９９紙の表面湿潤性についての標準試験方法（Ｓｔａｎｄａｒｄ  Ｔｅｓｔ  Ｍｅｔｈｏｄ  ｆｏｒ  Ｓｕｒｆａｃｅ  Ｗｅｔｔａｂｉｌｉｔｙ  ｏｆ  Ｐａｐｅｒ）（接触角方法（Ａｎｇｌｅ−ｏｆ−Ｃｏｎｔａｃｔ
Ｍｅｔｈｏｄ））に従って２０℃で測定することができる。測定が行われるポリマー基材はフィルムの形態にあることができる。あるいはまた、不織布シートは圧力下で加熱して表面張力測定用の平滑なフィルム様表面を有する基材を提供することができる。接触角をダイン／ｃｍとして報告される表面張力に変換する。
【００５０】
撥アルコール度格付けはアルコールおよびアルコール／水溶液による湿潤および浸透に対する布の抵抗性の尺度であり、布が抵抗できるイソプロピルアルコール溶液の最高百分
率として表され（１０点スケールで表される−１０は純イソプロピルアルコールである）、ＩＮＤＡ  ＩＳＴ  ８０．６−９２に従って行った。
【００５１】
静水頭は静水圧下での液体水による浸透に対するシートの抵抗性の尺度である。試験は、参照により本明細書によって援用されるＡＡＴＣＣ（米国繊維化学者・色彩技術者協会）−１２７に従って行い、センチメートル単位で報告する。
【実施例】
【００５２】
実施例１
本実施例は、２つの同一の２成分ＳＭＳ層が水性接着剤を使用して接着される多層接着接合不織布シートの形成を実証する。
【００５３】
２つのスパンボンド層の間に挟まれたメルトブローン層でできた約６１ｇ／ｍ２の坪量を有するＳＭＳ布を多層不織布シートとして使用した。スパンボンド層は１３．７１ミクロン（標準偏差０．８８ミクロン）の平均繊維径を有するシース−コア・スパンボンド繊維を含んでなった。シース成分は、ＰＥＴコア成分（デラウェア州ウィルミントンのイー・アイ・デュポン・ドゥ・ヌムール・アンド・カンパニーから入手可能なクライスター（Ｃｒｙｓｔａｒ）（登録商標）４４４９）を取り囲むＬＬＤＰＥ（オハイオ州シンシナチのエクィスター・ケミカル社（Ｅｑｕｉｓｔａｒ  Ｃｈｅｍｉｃａｌ  Ｃｏ．，Ｃｉｎｃｉｎｎａｔｉ，ＯＨ）から入手した、融点１２５℃）であった。メルトブローン層は、ＬＬＤＰＥ（オハイオ州シンシナチのエクィスター・ケミカル社から入手した、融点１２５℃）およびＰＥＴ（デラウェア州ウィルミントンのイー・アイ・デュポン・ドゥ・ヌムール・アンド・カンパニーから入手可能なクライスター（登録商標）４４４９）ポリマー成分から製造されたサイド−バイ−サイド断面を有する複合繊維を含んでなった。スパンボンド繊維中のポリエステル成分対ポリエチレン成分の比は重量で５０：５０であり、メルトブローン繊維中のポリエステル成分対ポリエチレン成分の比は重量で６５：３５であった。ＳＭＳ複合布を熱点接合し、浸漬−圧搾法を用いてゾニール（登録商標）７０４０フッ素化アクリルフルオロポリマーを含むフルオロケミカル仕上剤（水性エマルジョン）で処理した。仕上剤の含浸量は１ｇ仕上剤対１ｇＳＭＳ布であり、ＳＭＳ布上０．５重量パーセントのフルオロポリマー固形分に相当した。フルオロポリマー処理ＳＭＳ布は約７．５の撥アルコール度を有した。
【００５４】
使用した接着剤は、非架橋性ポリ（酢酸ビニル）共重合体のおおよそ７０重量パーセントの固形分含有率を有する水性接着剤、エルスワース・カンパニー（Ｅｌｌｓｗｏｒｔｈ
Ｃｏｍｐａｎｙ）（ウィスコンシン州アップルトン（Ａｐｐｌｅｔｏｎ，ＷＩ））から入手可能な製品コードＡ−３４７４−Ａであった。あるサンプルでは量１の接着剤を、他のサンプルでは量２の接着剤を使用して接着剤をＳＭＳ材料の１層に塗布した。同じＳＭＳ材料の第２層を上に記載したように第１層に接合した。
【００５５】
比較例Ａ
実施例１で上に記載した手順に従って、かつ、同じ水性接着剤組成物を使用して、単一成分ＰＰメルトブローンおよびスパンボンド層を含んでなるＳＭＳ不織布を使用して多層接着接合布を製造した。点接合ポリプロピレンＳＭＳ布は約５４ｇ／ｍ２の坪量を有し、商業的に入手可能な医療服からサンプルをカットすることによって得た。布は約７．５の撥アルコール度を有し、それがフルオロケミカルで処理されたことを示唆した。
【００５６】
図２は、比較例Ａの単一成分ＰＰ布対実施例１で使用した２成分ＳＭＳ布の乾燥試験中の挙動を比較する。結果は、本発明の２層接着接合２成分ＳＭＳ不織布がおおよそ２０分後におおよそ９０％極限強度に近づくのに、比較例Ａの２層ＳＭＳ接着接合単一成分ＰＰ布２不織布が同じ乾燥時間後に極限剪断強度の約３０％を達成したに過ぎなかったことを
実証している。両材料とも最終的には湿った接着接合層が相対的に移動することなく該層を取り扱うことを可能にするほど十分に高い剪断接合強度を達成するが、周囲条件下で乾燥された時に本発明の多層接着接合不織布シートは比較例ＡのポリプロピレンＳＭＳベース材料より速くこの剪断接合強度を達成し、製造時間の削減を提供する。
【００５７】
実施例２
実施例１で使用したものと同じ２成分ＳＭＳ材料を、ポリ（酢酸ビニル）共重合体のおおよそ６５重量パーセントの固形分含有率を有する水性接着剤、ボスチック・フィンドリー・カンパニー（Ｂｏｓｔｉｋ  Ｆｉｎｄｌｅｙ  Ｃｏｍｐａｎｙ）（ウィスコンシン州ウォーワトサ（Ｗａｕｗａｔｏｓａ，ＷＩ））から入手可能な製品コードＬ８２６３Ｎを使って実施例１に記載した方法を用いて評価した。
【００５８】
比較例Ｂ
比較例Ａで使用した同じポリプロピレンＳＭＳ材料を、実施例２で使用した同じ水性接着剤を使用して評価した。時間の関数としての％極限強度を、それを実施例２についての結果と比較して図３に示す。比較例ＢのＰＰ２層ＳＭＳ接着接合シートについてのおおよそ２０％極限強度に比べて、０．０１ｇ／ｃｍの接着剤（量１）については実施例２の２層布は２０分後におおよそ７５％極限強度を達成し、０．０２ｇ／ｃｍの接着剤（量２）についてはそれはおおよそ６２％極限強度を達成した。
【００５９】
実施例３
実施例１で使用したものと同じ２成分ＳＭＳ材料を、実施例１に記載した方法を用いておおよそ６０重量パーセントの固形分含有率を有する水性ポリ（酢酸ビニル）共重合体接着剤（ナショナル・スターチ・カンパニー（Ｎａｔｉｏｎａｌ  Ｓｔａｒｃｈ  Ｃｏｍｐａｎｙ）（ニュージャージー州ブリッジウォーター（Ｂｒｉｄｇｅｗａｔｅｒ，ＮＪ））によって製造された）を使って評価した。
【００６０】
比較例Ｃ
比較例Ａで使用した同じポリプロピレンＳＭＳ材料を、実施例３で使用した同じ水性接着剤を使用して評価した。時間の関数としての％極限強度を、それを実施例３の結果と比較して図４に示す。比較例ＣのＰＰ２層ＳＭＳ接着接合シートについて０．０１ｇ／ｃｍの接着剤についてのおおよそ４％極限強度および０．０２ｇ／ｃｍの接着剤についての１７％極限強度に比べて、０．０１ｇ／ｃｍの接着剤（量１）について実施例３の２層布は２０分後におおよそ７８％極限強度を達成し、０．０２ｇ／ｃｍの接着剤（量２）についてそれはおおよそ６０％極限強度を達成した。
【００６１】
実施例４
実施例１で使用した２成分ＳＭＳ布を、木材パルプ−ポリエステル・スパンレース布（デラウェア州ウィルミントンのイー・アイ・デュポン・ドゥ・ヌムール・アンド・カンパニーから入手可能なソンタラ（登録商標）Ｆ９０３スパンレース不織布）のＰＥＴ側面に接着した。スパンレース布を、浸漬−圧搾法を用いてゾニール（登録商標）８３１５フッ素化アクリルフルオロポリマーを含むフルオロケミカル仕上剤（水性エマルジョン）で処理した。仕上剤の含浸量は１．２５ｇ仕上剤対１ｇスパンレース布であり、スパンレース布上０．７５重量パーセントのフルオロポリマー固形分に相当した。仕上げスパンレース布は約７．５の撥アルコール度を有した。実施例１で使用した水性接着剤を、スクィーズボトルの端に備え付けられたローラー−チップを用いて（業界での現行塗布方法に類似の）ＳＭＳ層に塗布した。ローラーチップは幅がおおよそ１インチ（２．５４ｃｍ）であった。材料上に配置された接着剤の量は幅１インチ×長さ１インチ（２．５４ｃｍ×２．５４ｃｍ）であった。木材パルプ−ポリエステル・スパンレース材料はおおよそ幅が１インチおよび長さが１４インチであった。接着剤をＳＭＳ材料上に配置し、スパンレース布を
接着剤区域に手で貼り付けた。接着剤を、スパンレース材料がより狭く、この試験ではより少ない接着剤を使用したことを除いて上の実施例１、２および３で用いた方法に類似の方法で試験した。接着剤を３、６、９、１２または２０分間乾燥させ、強度増加について試験した。極限強度を測定するためにサンプルをまた２４および６０時間放置した。図５は、時間の関数としての強度増加（％極限強度として表される）を示す。
【００６２】
比較例Ｄ
比較例Ａで使用した単一成分ポリプロピレンＳＭＳ材料を、実施例４と同じ方法に従って実施例４で使用した木材パルプ−ポリエステル・スパンレース布に接着させた。時間の関数としての強度増加を実施例４と比較して図５に示す。結果は、２成分ＳＭＳ布を使用して形成された２層接着接合不織材料が２０分後におおよそ８０％の極限強度に達したが、比較例Ｄの単一成分ポリプロピレンＳＭＳ布を使用して形成された２層材料が同じ時間で約６０％の極限強度を達成したに過ぎなかったことを示す。
【００６３】
比較例Ｅ
本比較例は、単一スパンボンド布層を実施例１で使用した量１の水性接着剤で別の単一スパンボンド布層に接着させることを実証する。スパンボンド層は実施例１でＳＭＳ布を製造するために使用したものと同じものであった。各スパンボンド層は、局所的に塗布されたフルオロケミカル仕上剤を有し、３４ｇ／ｍ２の坪量を有した。時間の関数としての％極限強度を図６に示す。２０分後に、互いに接着された実施例１での２層のＳＭＳは極限強度のおおよそ８０％を達成したが、比較例Ｅで使用した２層のスパンボンド布は極限強度の４０％を達成したに過ぎなかった。さらに、接着剤が比較例Ｅではスパンボンド層に浸透してその外面に達したが、実施例１で使用したＳＭＳ層には浸透しなかった。
【００６４】
実施例５
本実施例は、微細径スパンボンド繊維を含んでなる単一スパンボンド布層を別の単一スパンボンド布層に接着させることを実証する。シースがポリ（エチレンテレフタレート）共重合体であり、コアがポリ（エチレンテレフタレート）である、８ミクロンの平均繊維径を有するシース−コア繊維から製造された、２．２オンス／ヤード２（７４．６ｇ／ｍ２）の坪量を有するスパンボンド布の２層を、量２の実施例１で使用した水性接着剤を使用して接合した。時間の関数としての％極限強度を、比較目的のために含まれた実施例１（量１の接着剤を使用した）からの結果と共に図７に示す。実施例５の接着接合スパンボンド−スパンボンド布は、実施例１の接着接合ＳＭＳ−ＳＭＳ布に類似の経時的強度増加を実証した。実施例５の接着接合多層布もまた、１０ミクロンより大きい平均繊維径を有するスパンボンド布を使用した比較例Ｅの接着接合多層布より高い強度増加の速度を有した。さらに、接着剤は８ミクロンの平均繊維径を有する繊維から製造されたスパンボンド不織布層に浸透しなかった。
【図面の簡単な説明】
【００６５】
【図１】剪断強度測定のための布アセンブリを例示する略図である。
【図２】実施例１および比較例Ａで製造された接着接合多層シートについての％極限強度対乾燥時間のプロットである。
【図３】実施例２および比較例Ｂで製造された接着接合多層シートについての％極限強度対乾燥時間のプロットである。
【図４】実施例３および比較例Ｃで製造された接着接合多層シートについての％極限強度対乾燥時間のプロットである。
【図５】実施例４および比較例Ｄで製造された接着接合多層シートについての％極限強度対乾燥時間のプロットである。
【図６】実施例１および比較例Ｅで製造された接着接合多層シートについての％極限強度対乾燥時間のプロットである。
【図７】実施例１および実施例５で製造された接着接合多層シートについての％極限強度対乾燥時間のプロットである。
【図１】
2006520710.tif 000003
【図２】
2006520710.tif 000004
【図３】
2006520710.tif 000005
【図４】
2006520710.tif 000006
【図５】
2006520710.tif 000007
【図６】
2006520710.tif 000008
【図７】
2006520710.tif 000009
【国際調査報告】
2006520710.tif 000010
2006520710.tif 000011